СПОСОБ ПОЛУЧЕНИЯ МОДИФИЦИРОВАННОГО ДИЕНОВОГО КАУЧУКА, ПОЛУЧАЕМОГО ПОЛИМЕРИЗАЦИЕЙ В РАСТВОРЕ, ПОДЛЕЖАЩЕГО СМЕШИВАНИЮ С ДИОКСИДОМ КРЕМНИЯ, И КАУЧУКОВОЙ КОМПОЗИЦИИ, СОДЕРЖАЩЕЙ ЕГО

1. Способ получения модифицированного диенового каучука, получаемого полимеризацией в растворе, включающий:
i) инициацию полимеризации конъюгированного диенового соединения и ароматического винильного соединения в углеводороде посредством литийорганического соединения или посредством совместно присутствующего соединения вторичного амина;
ii) после завершения полимеризации, добавление соединения олова формулы (1) для обработки диенового каучука, так что содержание трех- или более разветвленного компонента составляет от 5 до 30%;
iii) добавление силанового соединения формулы (2), причем содержание двух-разветвленного компонента диенового каучука составляет 30% или менее; и
iv) паровую коагуляцию и сушку полученной полимерной композиции, так что содержание двух- или более разветвленного компонента увеличивается на от 10 до 50% относительно состояния до паровой коагуляции, и где модифицированный диеновый каучук, получаемый полимеризацией в растворе, термически стабилизирован до той степени, что вязкость по Муни (a) каучука, измеренная после указанной паровой коагуляции и сушки, варьируется на не более чем 10 от вязкости по Муни (b) каучука, измеренной, когда он далее термообрабатывается в вальцовой мельнице при 130°C в течение 20 минут.
[Формула 1]
1
1
где Rпредставляет собой алкильную группу, аллильную группу или ароматическую группу, где число атомов углерода группы R составляет от 1 до 12 атомов углерода, X представляет собой галогеновое соединение иода, брома или хлора, n представляет собой целое число 0 или 1,
[Формула 2]
2
2
3
3
где Rпредставляет собой алкильную группу, аллильную группу или ароматическую группу, где число атомов углерода группы R составляет от 1 до 12, или алкильную группу, ароматическую группу или аллильную группу, содержащие атом азота в этих функциональных группах, R представляет собой алкильную группу, аллильную группу или ароматическую группу, где число атомов углерода группы R составляет 1-12, или алкильную группу, ароматическую группу или аллильную группу, содержащие атом кислорода и/или азота в этих функциональных группах, m представляет собой целое число 2-4.
2. Способ получения модифицированного диенового каучука, получаемого полимеризацией в растворе, по п. 1, где полимеризацию инициируют при совместном присутствии литийорганического соединения и соединения вторичного амина.
3. Способ получения модифицированного диенового каучука, получаемого полимеризацией в растворе, по п. 1 или 2, где, после предварительной полимеризации изопрена с литийорганическим соединением, другое конъюгированное диеновое соединение и ароматическое винильное соединение полимеризуются.
4. Способ получения модифицированного диенового каучука, получаемого полимеризацией в растворе, по любому из пп.1-3, где другое конъюгированное диеновое соединение и ароматическое винильное соединение полимеризуются после предварительной полимеризации в присутствии литийорганического соединения, соединения вторичного амина и изопрена.
5. Способ получения модифицированного диенового каучука, получаемого полимеризацией в растворе, по любому из пп.1-4, где паровая коагуляция и сушка на стадии iv) осуществляются таким образом, что содержание двух- или более разветвленного компонента увеличивается на 20-40% относительно состояния до паровой коагуляции и сушки
6. Способ получения модифицированного диенового каучука, получаемого полимеризацией в растворе, по любому из пп.1, 3 и 5, где, после предварительной полимеризации изопрена в количестве не более 10 мас.% от всех мономеров с литийорганическим соединением, другое конъюгированное диеновое соединение и ароматическое винильное соединение полимеризуются.
7. Способ получения модифицированного диенового каучука, получаемого полимеризацией в растворе, по любому из пп.1-6, где после стадии iii) и до стадии iv), добавление соединения галогенида металла формулы (3) в количестве, удовлетворяющем условию формулы (4), осуществляется, и затем осуществляется паровая коагуляция и сушка согласно стадии iv).
[Формула 3]
4
4
где M представляет собой атом олова или атом кремния, R представляет собой алкильную группу или ароматическую группу, где число атомов углерода группы R составляет от 1 до 12, или аллильную группу или карбокси группу,  X представляет собой галогеновое соединение иода, брома или хлора, p представляет собой целое число 0 или 1.
[Формула 4]
где L представляет собой количество молей литийорганического соединения, добавленное в начале полимеризации, A представляет собой количество молей добавленного соединения олова формулы (1), B представляет собой количество молей добавленного соединения галогенированного металла формулы (3), и n и p представляют собой целые числа, показанные в формулах (1) и (3), соответственно.
8. Каучуковая композиция, содержащая диоксид кремния в количестве по меньшей мере 20-150 мас.ч. на 100 мас.ч. всего каучукового компонента, где указанные 100 мас.ч. всего каучукового компонента содержат по меньшей мере 20 мас.ч. модифицированного диенового каучука, получаемого полимеризацией в растворе, по любому из пп.1-7.
9. Каучуковая композиция, содержащая диоксид кремния в количестве по меньшей мере 20-150 мас.ч. и углеродную сажу в количестве 5-30 мас.ч. на 100 мас.ч. всего каучукового компонента, где указанные 100 мас.ч. всего каучукового компонента содержат по меньшей мере 20 мас.ч. модифицированного диенового каучука, получаемого полимеризацией в растворе, по любому из пп.1-8.